КОМПЛЕКСНАЯ ДОБАВКА ДЛЯ ПЕНОБЕТОННОЙ СМЕСИ
COMPLEX ADDITIVE FOR FOAM CONCRETE MIXTURE

Изобретение относится к строительным материалам и может быть использовано в качестве комплексной добавки в растворную смесь при производстве пенобетонов.
Известна комплексная добавка для пенобетонной смеси, содержащая хлорид натрия в количестве 58,8-71,4, пенообразующую добавку на протеиновой основе в количестве 8,2-11,8, золь кремниевой кислоты в количестве 20,4-29,4 (RU №2381192, С04B 24/14, опубл. 10.02.2010).
Наиболее близкой к предлагаемому изобретению является комплексная добавка, содержащая пенообразующую добавку на протеиновой основе и золь кремниевой кислоты при следующем соотношении компонентов, мас.%: пенообразующая добавка на протеиновой основе - 3,7-4,2, золь кремниевой кислоты - 95,8-96,3 (RU №2377207, С04B 22/08, С04B 24/14, С04B 38/10, опубл. 27.12.2009).
Недостатками таких комплексных добавок являются недостаточные физико-механические показатели: сорбционная влажность и водопоглощение получаемых пенобетонов.
Задачей данного изобретения является снижение сорбционной влажности и водопоглощения пенобетона.
Технический результат изобретения достигается тем, что комплексная добавка для пенобетонной смеси, содержащая пенообразующую добавку на протеиновой основе, дополнительно содержит поливинилацетат при следующих соотношениях компонентов, мас.%:
Пенообразующая добавка на протеиновой основе
94,2-94,8
Поливинилацетат
5,2-5,8
Пример конкретного выполнения
Комплексная добавка для пенобетонной смеси, содержащая пенообразующую добавку на протеиновой основе и поливинилацетат, используется для приготовления строительной пены при следующих соотношениях компонентов, мас.%:
Пенообразующая добавка на протеиновой основе
94,2-94,8
Поливинилацетат
5,2-5,8
В качестве пенообразующей добавки на протеиновой основе могут быть применены следующие марки: Addiment SB 31L (жидкость темно-коричневого цвета, интервал рН пенообразования: 6-10; основное активное вещество - протеингидролизат (Хитров А.В., автореферат на соискание уч. ст. д.т.н. «Технология и свойства пенобетона с учетом природы вводимой пены». СПб.: ПГУПС, 2006); область применения: в качестве добавки для производства пенобетона; торговая марка RENIMENT SB 31L; фирма-изготовитель «SIKA ADDIMENT GmbH» В-69171 Leimen, ФРГ), а также «FOAMCEM» (основное активное вещество - протеингидролизат; область применения: вспениватель для приготовления легкого ячеистого бетона; производитель LastonItaliana SPA) и «GreenFroth-Р» (основное активное вещество - протеингидролизат; область применения: для производства пенобетона, а также для изготовления легких стеновых и отделочных; производитель «ISOLTECH sncdiScarpa& С» ViaC.Colombo, 41 24020 RANICA (BG), Italy). Поливинилацетат имеет следующий состав, мас.%: полимер поливинилацетат - 85-95, вода - до 10, пластификатор дибутилфталат - не менее 5.
Ниже приведены результаты исследования предлагаемой комплексной добавки для пенобетонной смеси.
2
Цементная песчаная смесь состава, мас.%: портландцемент марки М400-Д20 - 72%, песок SiO - 28% затворяется водой при водовяжущем отношении (В/В) 0,40.
Дозируют концентрированную пенообразующую добавку на протеиновой основе FOAMCEM с процентной концентрацией основного вещества 70% в количестве 0,35% от массы цемента, поливинилацетат в количестве 0,1% от массы цемента, перемешивают в полиэтиленовой емкости и получают строительный раствор пенообразующей добавки. При помощи пеногенератора получают строительную пену. Полученную строительную пену перемешивают с приготовленной растворной смесью до получения однородной пенобетонной смеси.
Образцы пенобетона, изготовленные с предлагаемой комплексной добавкой для пенобетонной смеси, твердеют при естественных условиях. После 28 суток твердения образцы испытывают в соответствии с ГОСТ 25485-89 «Бетоны ячеистые. Технические условия». Результаты представлены в 1 табл.
Анализ результатов, приведенных в таблице, свидетельствует о том, что введение указанной комплексной добавки для пенобетонной смеси приводит к уменьшению сорбционной влажности и водопоглощения материала в сравнении со значениями, достигаемыми при использовании прототипа.